(57)【特許請求の範囲】
【請求項１】
ポリ乳酸である脂肪族ポリエステルと、ガラス繊維と、芳香族ポリカーボネート樹脂と、を含有し、
前記ポリ乳酸である脂肪族ポリエステルの質量比が、樹脂成形体全量を基準として２５質量％以上８０質量％以下であり、
前記芳香族ポリカーボネート樹脂を含む、前記ポリ乳酸である脂肪族ポリエステル以外の高分子材料の質量比が、樹脂成形体全量を基準として１０質量％以上７０質量％以下であり、
前記ガラス繊維の質量比が、樹脂成形体全量を基準として５質量％以上３０質量％以下であり、
前記ポリ乳酸である脂肪族ポリエステル、前記芳香族ポリカーボネート樹脂を含む、前記ポリ乳酸である脂肪族ポリエステル以外の高分子材料、及び、前記ガラス繊維の総量の質量比が、樹脂成形体全量を基準として７３質量％以上９８質量％以下であり、
表面の水に対する接触角が８０度以上である樹脂成形体。
【請求項２】
前記ポリ乳酸である脂肪族ポリエステル、及び、前記芳香族ポリカーボネート樹脂を含む、前記ポリ乳酸である脂肪族ポリエステル以外の高分子材料の総量の質量比が、樹脂成形体全量を基準として５３質量％以上８８質量％以下である請求項１に記載の樹脂成形体。
【請求項３】
前記ガラス繊維のアスペクト比が３以上２０以下である請求項１又は請求項２に記載の樹脂成形体。
【請求項４】
前記ポリ乳酸である脂肪族ポリエステル以外の高分子材料として、アクリル系樹脂、芳香族ポリエステル樹脂、ポリアミド樹脂、ＡＢＳ樹脂からなる群より選ばれる１種または２種以上を更に含有する請求項１〜請求項３のいずれか一項に記載の樹脂成形体。
【請求項５】
ポリリン酸メラミン、縮合リン酸エステル、ポリリン酸アルミニウム、ポリリン酸アンモニウムからなる群より選ばれる１種または２種以上を更に含有する請求項１〜請求項４のいずれか一項に記載の樹脂成形体。
【請求項６】
カルボジイミド、オキソサゾリン、ジカルボン酸化合物、ジオール化合物からなる群より選ばれる１種または２種以上を更に含有する請求項１〜請求項５のいずれか一項に記載の樹脂成形体。
【請求項７】
ポリ乳酸である脂肪族ポリエステルとガラス繊維と芳香族ポリカーボネート樹脂とを含有する樹脂組成物を、シリンダ温度２４０℃以上２７０℃以下、且つ金型温度３０℃以上６０℃以下で射出成形する射出成形工程を有する、請求項１に記載の樹脂成形体の製造方法。
【発明の詳細な説明】
【技術分野】
【０００１】
本発明は、樹脂成形体、及び樹脂成形体の製造方法に関する。
【背景技術】
【０００２】
近年、地球温暖化、石油枯渇、廃棄物問題に代表される環境問題への取り組みや、持続型循環社会構築の考え方から、植物由来のバイオマス材料（植物由来高分子化合物）の開発が盛んに行われている。このバイオマス材料は、農業用シートや家庭用ゴミ袋などの用途に使用されている。また、家電製品や事務機器などの分野では、製品の部材構成において樹脂成形体の割合が増加していることから、樹脂成形体の材料としてバイオマス材料を利用することが期待されている。樹脂成形体の材料として用いられるバイオマス材料としては、例えば、石油を一切使用せずに穀物などから製造できるポリ乳酸などが注目されている（例えば、下記特許文献１を参照。）。
【特許文献１】特開２００５−３３６２２０号公報
【発明の開示】
【発明が解決しようとする課題】
【０００３】
本発明の目的は、耐熱性及び耐衝撃性に優れ、表面の凹凸やざらつきを抑制できる樹脂成形体、及び樹脂成形体の製造方法を提供することにある。
【課題を解決するための手段】
【０００４】
請求項１に記載の発明は、ポリ乳酸である脂肪族ポリエステルと、ガラス繊維と、芳香族ポリカーボネート樹脂と、を含有し、
前記ポリ乳酸である脂肪族ポリエステルの質量比が、樹脂成形体全量を基準として２５質量％以上８０質量％以下であり、
前記芳香族ポリカーボネート樹脂を含む、前記ポリ乳酸である脂肪族ポリエステル以外の高分子材料の質量比が、樹脂成形体全量を基準として１０質量％以上７０質量％以下であり、
前記ガラス繊維の質量比が、樹脂成形体全量を基準として５質量％以上３０質量％以下であり、
前記ポリ乳酸である脂肪族ポリエステル、前記芳香族ポリカーボネート樹脂を含む、前記ポリ乳酸である脂肪族ポリエステル以外の高分子材料、及び、前記ガラス繊維の総量の質量比が、樹脂成形体全量を基準として７３質量％以上９８質量％以下であり、
表面の水に対する接触角が８０度以上であること特徴とする樹脂成形体にある。
【０００５】
請求項２に記載の発明は、前記ポリ乳酸である脂肪族ポリエステル、及び、前記芳香族ポリカーボネート樹脂を含む、前記ポリ乳酸である脂肪族ポリエステル以外の高分子材料の総量の質量比が、樹脂成形体全量を基準として５３質量％以上８８質量％以下であることを特徴とする、請求項１に記載の樹脂成形体にある。
【０００７】
請求項３に記載の発明は、前記ガラス繊維のアスペクト比が３以上２０以下であることを特徴とする請求項１又は請求項２に記載の樹脂成形体にある。
【０００８】
請求項４に記載の発明は、前記ポリ乳酸である脂肪族ポリエステル以外の高分子材料として、アクリル系樹脂、芳香族ポリエステル樹脂、ポリアミド樹脂、ＡＢＳ樹脂からなる群より選ばれる１種または２種以上を更に含有すること特徴とする、請求項１〜請求項３のいずれか一項記載の樹脂成形体にある。
【０００９】
請求項５に記載の発明は、ポリリン酸メラミン、縮合リン酸エステル、ポリリン酸アルミニウム、ポリリン酸アンモニウムからなる群より選ばれる１種または２種以上を更に含有することを特徴とする、請求項１〜請求項４のいずれか一項に記載の樹脂成形体にある。
【００１０】
請求項６に記載の発明は、カルボジイミド、オキソサゾリン、ジカルボン酸化合物、ジオール化合物からなる群より選ばれる１種または２種以上を更に含有することを特徴とする、請求項１〜請求項５のいずれか一項に記載の樹脂成形体にある。
【００１１】
請求項７に記載の発明は、ポリ乳酸である脂肪族ポリエステルとガラス繊維と芳香族ポリカーボネート樹脂とを含有する樹脂組成物を、シリンダ温度２４０℃以上２７０℃以下、且つ金型温度３０℃以上６０℃以下で射出成形する射出成形工程を有することを特徴とする、請求項１に記載の樹脂成形体の製造方法にある。
【発明の効果】
【００１２】
請求項１に記載の発明は、本構成を有していない場合と比較して、耐熱性および耐衝撃性を高水準で達成できると共に、表面の凹凸やざらつきを抑制できるという効果を有する。
【００１５】
請求項４に記載の発明は、耐熱性および耐衝撃性を高水準で達成できると共に、表面の凹凸やざらつきを抑制できるという請求項１〜３のいずれか一項に記載の発明による効果を有効に実現できるものである。
【００１６】
請求項５に記載の発明は、耐熱性および耐衝撃性を高水準で達成できると共に、表面の凹凸やざらつきを抑制できるという請求項１〜４のいずれか一項に記載の発明による効果を有効に実現できるものである。
【００１７】
請求項６に記載の発明は、耐熱性および耐衝撃性を高水準で達成できると共に、表面の凹凸やざらつきを抑制できるという請求項１〜５のいずれか一項に記載の発明による効果に加えて、本構成を有していない場合と比較して、難燃性を高水準で達成できるという効果を有する。
【００１８】
請求項７に記載の発明は、耐熱性および耐衝撃性を高水準で達成できると共に、表面の凹凸やざらつきを抑制できるという請求項１〜６のいずれか一項に記載の発明による効果に加えて、本構成を有していない場合と比較して、耐加水分解性を高水準で達成できるという効果を有する。
【００１９】
請求項８に記載の発明は、上記本発明の樹脂成形体を製造するための製造方法を提供するものである。
【発明を実施するための最良の形態】
【００２０】
以下、添付図面を参照しながら、本発明の好適な実施形態について詳細に説明する。
【００２１】
＜樹脂成形体＞
本実施形態の樹脂成形体は、ポリ乳酸である脂肪族ポリエステルと、ガラス繊維と、芳香族ポリカーボネート樹脂と、を含有する。また、樹脂成形体表面の水に対する接触角が８０度以上である。なお、樹脂成形体表面の水に対する接触角は、接触角計（協和界面科学製：ＣＡ−Ｘ）を用いて、次のようにして求められる。すなわち、２５℃５０％ＲＨの環境下で、純水を樹脂成形体の表面に３．０μｌ滴下し、１５秒後の水滴の左端、右端、頂角の座標を画像処理によって求め、これらから計算された水滴の直径２ｒ、高さｈを用いて、以下の式（１）により、樹脂成形体表面の水に対する接触角ωが算出される。
ω＝２ｔａｎ−１（ｈ／ｒ）・・・式（１）
【００２２】
樹脂成形体に含有される脂肪族ポリエステルとしては、ポリ乳酸、ポリヒドロキシ酪酸、ポリブチレンサクシネート、ポリブチレンアジペートなどが挙げられるが、本実施形態では、脂肪族ポリエステルはポリ乳酸であることを要する。
【００２３】
脂肪族ポリエステルとしてポリ乳酸を用いた場合、ガラス繊維との組み合わせにおいて、特に高い耐熱性及び耐衝撃強度を獲得することができる。この原因については必ずしも定かではないが、密度の高いポリ乳酸のカルボニル基がガラス繊維表面と相互作用することにより、ポリ乳酸とガラス繊維とが強固に接着されるためであると推測している。
【００２４】
脂肪族ポリエステルとしてポリ乳酸を使用する場合、ポリ乳酸の重量平均分子量は５０００以上５０００００以下であることが好ましく、１００００以上２０００００以下であることがより好ましい。重量平均分子量が５０００未満であると、樹脂成形体の耐衝撃強度が低下する傾向があり、５０００００を超えると、成形性が損なわれる傾向がある。
【００２５】
本実施形態では、ポリ乳酸である脂肪族ポリエステルの質量比は、樹脂成形体全量を基準として、２０質量％以上９５質量％以下であることが好ましいが、２５質量％以上８０質量％以下であることを要する。脂肪族ポリエステルの質量比が２０質量％未満であると、樹脂成形体の柔軟性が低下する傾向があり、特殊な用途に使用できない場合や、溶剤による割れを起こし易くなる場合がある。また、９５質量％を超えると、耐衝撃強度が低下する傾向があり、特に高い耐衝撃強度を必要とする用途に使用できない場合がある。
【００２６】
本実施形態においてガラス繊維とは、珪酸塩を主成分とするガラスからなり、その形状が繊維状であるものを意味する。ガラス繊維としては、例えば、Ｅガラス、Ｓガラス、Ｃガラス、又はＤガラス等からなるガラス繊維が挙げられる。また、ガラス繊維として、日東紡製の商品名「ＣＳ−３ＰＥ−９４１Ｓ」、日本板硝子製の商品名「マイクロウールＣＭＣＦ」等の市販品を使用することができる。ガラス繊維に対しては、親水性又は疎水性を付与するための表面処理を施してもよい。ガラス繊維の親水性は、水酸基などの極性基を持つ化合物によるガラス繊維の表面修飾等で達成でき、ガラス繊維の疎水性は、アルキル基などの非極性基を持つ化合物によるガラス繊維の表面修飾等で達成できる。
【００２７】
本実施形態では、ガラス繊維の質量比は、樹脂成形体全量を基準として、５質量％以上３０質量％以下であることを要し、１０質量％以上２５質量％以下であることがより好ましい。ガラス繊維の質量比が５質量％未満であると、樹脂成形体の耐熱性や耐衝撃強度が低下する傾向があり、３０質量％を超えると、樹脂成形体の耐衝撃強度が低下する傾向がある。
【００２８】
ガラス繊維のアスペクト比は、３以上２０以下であることが好ましく、５以上２０以下であることがより好ましく、７以上１５以下であることが特に好ましい。アスペクト比が３未満であると、樹脂成形体の耐衝撃強度が低下する傾向があり２０を超えると、樹脂成形体の成形時の流動性が低下し、成形性が悪化する傾向がある。ガラス繊維の繊維長は１０μｍ以上５０ｍｍ以下であることが好ましく、５０μｍ以上３０ｍｍ以下であることがより好ましく、０．１ｍｍ以上１０ｍｍ以下であることが特に好ましい。また、ガラス繊維の繊維径は０．０５μｍ以上２ｍｍ以下であることが好ましく、０．１μｍ以上１ｍｍ以下であることがより好ましい。
【００２９】
本実施形態において、樹脂成形体は、脂肪族ポリエステル以外に高分子材料として、芳香族ポリカーボネート樹脂、アクリル系樹脂、芳香族ポリエステル、ポリアミド樹脂、ＡＢＳ樹脂（アクリロニトリル・ブタジエン・スチレン共重合合成樹脂）からなる群より選ばれる１種または２種以上を更に含有することが好ましいが、これらの中でも芳香族ポリカーボネート樹脂を含有することを要する。樹脂成形体が脂肪族ポリエステル以外に上記高分子材料を更に含有することにより、樹脂成形体の成形温度が上がり、樹脂成形体においてガラス繊維がより均一に分散し易くなるため、樹脂成形体の耐熱性および耐衝撃強度をより向上させることができる。特に樹脂成形体が芳香族ポリカーボネート樹脂を含有する場合、これらの効果を得やすくなる。
【００３０】
脂肪族ポリエステル以外の高分子材料の質量比は、樹脂成形体全量を基準として、５質量％以上８０質量％以下であることが好ましが、本実施形態では、１０質量％以上７０質量％以下であることを要する。脂肪族ポリエステル以外の高分子材料の質量比が５質量％未満であると、樹脂成形体の耐熱性が低下する傾向があり、８０質量％を超えると、樹脂成形体の環境負荷低減効果が損なわれる傾向がある。
【００３１】
本実施形態の樹脂成形体は、難燃剤を更に含有することが好ましい。難燃剤としては、臭素系難燃剤、リン系難燃剤、シリコーン系難燃剤、無機粒子系難燃剤などが挙げられる。これらの難燃剤のうち、臭素系難燃剤は優れた難燃効果を有するが、燃焼時に有毒ガスを発生する可能性がある。したがって、環境負荷低減の点からは、リン系難燃剤、シリコーン系難燃剤及び無機粒子系難燃剤が好ましく、リン系難燃剤がより好ましい。
【００３２】
リン系難燃剤としては、ポリリン酸メラミン、縮合リン酸エステル、ポリリン酸アルミニウム、ポリリン酸アンモニウムからなる群より選ばれる１種または２種以上を用いることが好ましい。
【００３３】
本実施形態の樹脂成形体において、難燃剤の含有量は、樹脂成形体全量を基準として３質量％以上４０質量％以下であることが好ましく、５質量％以上２０質量％以下であることがより好ましい。難燃剤の含有量が３質量％未満であると、難燃性が不十分になる傾向があり、４０質量％を超えると、耐衝撃強度が不十分になる傾向がある。
【００３４】
難燃剤の平均粒径は０．１μｍ以上１００μｍ以下であることが好ましい。
【００３５】
本実施形態の樹脂成形体は、加水分解防止剤を更に含有することが好ましい。加水分解防止剤としては、カルボジイミド、オキソサゾリン、ジカルボン酸化合物、ジオール化合物からなる群より選ばれる１種または２種以上を用いることが好ましい。
【００３６】
本実施形態の樹脂成形体は、上述した各成分以外に更に他の添加剤を含有していてもよい。かかる添加剤としては、例えば、熱安定剤、抗酸化剤、ＵＶ吸収剤、光安定剤、顔料、着色剤、相溶化剤、強化剤、耐加水分解防止剤等が挙げられる。これらの添加剤の含有量は、本発明の効果を損なわない範囲であれば特に制限されないが、樹脂成形体全量を基準としてそれぞれ１０質量％以下であることが好ましい。
【００３７】
＜樹脂成形体の製造方法＞
次に、上述の本実施形態の樹脂成形体を製造する方法の好適な実施形態を説明する。
【００３８】
本実施形態の樹脂成形体の製造方法は、上述のポリ乳酸である脂肪族ポリエステルとガラス繊維と芳香族ポリカーボネートとを含有する樹脂組成物を、シリンダ温度（最高温度）２４０以上℃２７０℃以下、且つ金型温度３０以上℃６０℃以下で、射出成形用金型内に射出成形する射出成形工程を有する。
【００３９】
樹脂組成物は、ポリ乳酸である脂肪族ポリエステル、ガラス繊維、及び芳香族ポリカーボネートに対して、必要に応じて難燃剤、加水分解防止剤、及び酸化防止剤等の添加物を加えたものを混合することによって得られる。また、上述の射出成形に用いる射出成形機は通常のものが使用できる。
【００４０】
本実施形態における射出成形は、シリンダ温度２４０℃以上２６５℃以下、金型温度３０℃以上６０℃以下、射出時間１０秒以上１２０秒以下、冷却時間１０秒以上１４０秒以下で行われることが好ましく、シリンダ温度２４５℃以上２６０℃以下、金型温度４０℃以上５０℃以下、射出時間３０秒以上６０秒以下、冷却時間２０秒以上４０秒以下で行われることがより好ましい。
【００４１】
シリンダ温度が２４０℃未満になると、樹脂成形体中のガラス繊維の分散が不十分になり、樹脂成形体の外観にざらつきを生じ、また樹脂成形体の耐衝撃強度及び耐熱性が不十分になる傾向がある。一方、シリンダ温度が２６５℃を超えると、ポリ乳酸の熱分解が生じて樹脂成形体に着色が起こり、また樹脂成形体の耐衝撃強度、耐熱性が不十分になる傾向がある。
【００４２】
金型温度が３０℃未満になると、樹脂成形体中のガラス繊維の分散が不十分になり、樹脂成形体の表面にざらつきを生じ、また耐衝撃強度及び耐熱性が不十分になる傾向がある。一方、金型温度が６０℃を超えると、ポリ乳酸のガラス転移温度以上になることから、樹脂成形体が変形したり着色したりする傾向がある。
【００４３】
本実施形態では、好ましくは２４０℃以上２６５℃以下、より好ましくは２４５℃以上２６０℃以下のシリンダ温度で２軸混練した樹脂組成物を射出成形する。また、射出成形前の樹脂組成物はペレット化され、乾燥されていることが好ましい。
【００４４】
本実施形態では、射出成形工程において、シリンダ温度を２４０℃以上２７０℃以下とすることによって、ガラス繊維の分散均一性が向上し、樹脂成形体表面へのガラス繊維の露出が抑制されるため、樹脂成形体表面の水に対する接触角を８０度以上とすることができる。その結果、得られる樹脂成形体の耐熱性及び耐衝撃強度を向上させることができると共に、樹脂成形体表面の凹凸やざらつきを抑制できる。
【００４５】
従来、脂肪族ポリエステルの一種であるポリ乳酸は２３０℃程度で熱劣化して、耐熱性及び耐衝撃強度が著しく低下する傾向があることから、ポリ乳酸を含有する樹脂組成物を２３０℃程度のシリンダ温度で射出成形する例はあまりなかった。また、ポリ乳酸とガラス繊維とを混合した樹脂組成物も２３０℃程度で熱劣化して、ガラス繊維が樹脂成形体表面へ露出しまい、樹脂成形体中に十分に分散しない傾向があることから、ポリ乳酸及びガラス繊維を含有する樹脂組成物を２３０℃程度のシリンダ温度で射出成形する例もあまりなかった。
【００４６】
また、ガラス繊維は樹脂成形体中における分散性が悪く、射出後に金型内で沈降するため、ガラス繊維が樹脂成形体表面に浮き上がり易く、樹脂成形体の耐熱耐衝撃強度が十分に得られない傾向があった。ガラス繊維が樹脂成形体表面に浮き上がって露出すると、表面にざらつきが発生して、表面の光沢がなくなり、外観が悪くなる傾向があった。一方、本実施形態の樹脂成形体の製造方法によれば、これらの問題の発生を抑制できる。
【００４７】
また、従来、樹脂成形体の耐熱性及び耐衝撃強度をより向上させるために、樹脂組成物にポリ乳酸に加えてポリカーボネートを更に混合した場合、ポリ乳酸とポリカーボネートとで融点が異なるため、射出成形のためにはシリンダ温度を高温にしなければならなかった。しかし、シリンダ温度を高温にしてしまうとポリ乳酸が熱劣化してしまい、十分な耐熱性及び耐衝撃強度が得られない傾向があった。一方、本実施形態では、ポリ乳酸、ポリカーボネートのみならず、ガラス繊維、及び難燃剤を混合して、シリンダ温度２４０℃以上で射出成形することによって、ガラス繊維を樹脂成形体中に均一に分散させることができ、樹脂成形体の耐熱性及び耐衝撃強度を向上させることが可能となる。
【００４８】
図１は、本発明の樹脂成形体の一実施形態に係る筐体及び事務機器部品を備える画像形成装置を、前側から見た外観斜視図である。図１の画像形成装置１００は、本体装置１１０の前面にフロントカバー１２０ａ，１２０ｂを備えている。これらのフロントカバー１２０ａ，１２０ｂは、ユーザーが装置内にアクセスできるよう開閉可能となっている。これにより、ユーザーは、トナーが消耗したときにトナーを補充したり、消耗したプロセスカートリッジを交換したり、装置内でジャムが発生したときに詰まった用紙を取り除いたりすることができる。図１には、フロントカバー１２０ａ，１２０ｂが開かれた状態の装置が示されている。
【００４９】
本体装置１１０の上面には、用紙サイズや部数等の画像形成に関わる諸条件がユーザーからの操作によって入力される操作パネル１３０、及び、読み取られる原稿が配置されるコピーガラス１３２が設けられている。また、本体装置１１０は、その上部に、コピーガラス１３２上に原稿を自動的に搬送することができる自動原稿搬送装置１３４を備えている。更に、本体装置１１０は、コピーガラス１３２上に配置された原稿画像を走査して、その原稿画像を表わす画像データを得る画像読取装置を備えている。この画像読取装置によって得られた画像データは、制御部を介して画像形成ユニットに送られる。なお、画像読取装置及び制御部は、本体装置１１０の一部を構成する筐体１５０の内部に収容されている。また、画像形成ユニットは、着脱可能なプロセスカートリッジ１４２として筐体１５０に備えられている。プロセスカートリッジ１４２の着脱は、操作レバー１４４を回すことによって可能となる。
【００５０】
本体装置１１０の筐体１５０には、トナー収容部１４６が取り付けられており、トナー供給口１４８からトナーを補充することができる。トナー収容部１４６に収容されたトナーは現像装置に供給されるようになっている。
【００５１】
一方、本体装置１１０の下部には、用紙収納カセット１４０ａ，１４０ｂ，１４０ｃが備えられている。また、本体装置１１０には、一対のローラで構成される搬送ローラが装置内に複数個配列されることによって、用紙収納カセットの用紙が上部にある画像形成ユニットまで搬送される搬送経路が形成されている。なお、各用紙収納カセットの用紙は、搬送経路の端部近傍に配置された用紙取出し機構によって１枚ずつ取り出されて、搬送経路へと送り出される。また、本体装置１１０の側面には、手差しの用紙トレイ１３６が備えられており、ここからも用紙を供給することができる。
【００５２】
画像形成ユニットによって画像が形成された用紙は、本体装置１１０の一部を構成する筐体１５２によって支持された相互に当接する２個の定着ロールの間に順次移送された後、本体装置１１０の外部に排紙される。本体装置１１０には、用紙トレイ１３６が設けられている側と反対側に排出トレイ１３８が複数備えられており、これらのトレイに画像形成後の用紙が排出される。
【００５３】
本発明の樹脂成形体は、十分に高い耐衝撃強度及び耐熱性と、凹凸やざらつきのない表面とを有しているため、上述したような電子写真装置の外装筐体（ハウジング）、筐体を構成する部材（フロントカバー（図１におけるフロントカバー１２０ａ，１２０ｂ）、リアカバーなど）及び部品（給紙トレイ（図１における用紙トレイ１３６）、排紙トレイ（図１における排出トレイ１３８）、プラテンなど）として好適である。
【実施例】
【００５４】
実施例１〜１０、１３および比較例１〜５、１１、１２においては、それぞれ表１に示す原材料を２軸混練機（東洋精機製、「ラボプラストミル」）に投入し、シリンダ温度２３０℃で混練して樹脂組成物（コンパウンド）を得た。次に、得られた樹脂組成物を用いて射出成形装置（日精樹脂社製、「ＮＥＸ１５０Ｅ」）にて、表１に示すシリンダ温度及び金型温度にて射出成形を実施し、ＩＳＯ多目的試験片（ＩＳＯ５２７引張試験に対応）を得た。
【００５５】
次に、ＩＳＯ多目的ダンベル試験片を用いて、試験片表面の外観を目視で観察し、ざらつきの有無を調べた。また、試験片表面の水に対する接触角を動的接触角測定装置（ＦＴＡ社製、「ＦＴＡ１２５」）にて測定した。また、ＩＳＯ多目的ダンベル試験片を加工して、ノッチ付シャルピー耐衝撃強度を耐衝撃強度測定装置（東洋精機製、「ＤＧ−Ｃ」）にて測定した。さらに、引張破断伸びをインストロン（東洋精機、「ストログラフＶ５０」）にて測定した。また、１．８ＭＰａ荷重熱変形温度（ＩＳＯ−３６０）をＨＤＴ測定装置（東洋精機製、標準モデル）にて測定した。得られた結果を表２に示す。
【００５６】
【表１】
0005040644.tif 000002
【００５７】
【表２】
0005040644.tif 000003
【図面の簡単な説明】
【００５８】
【図１】本発明の樹脂成形体の一実施形態に係る筐体及び事務機器部品を備える画像形成装置の外観斜視図である。
【符号の説明】
【００５９】
１００・・・画像形成装置、１１０・・・本体装置、１２０ａ，ｂ・・・フロントカバー、１３６・・・用紙トレイ、１３８・・・排出トレイ、１４２・・・プロセスカートリッジ、１５０，１５２・・・筐体。
【図１】
0005040644.tif 000004